(57)【要約】      （修正有）【課題】自動車車体の狭隘部へ確実にワックスを浸透させると共に、製造ラインにおける垂れ落ちを防止でき、さらに、出荷後においても、車体搬送時およびユーザー使用時のワックス垂れを防止できる自動車車体の防錆処理方法を提供する。【解決手段】自動車車体Ｗを防錆処理するに当たって、上塗塗膜の乾燥後、自動車車体の防錆処理部位に、加温型チクソ剤を含有するワックスを塗布する工程、このワックスを加熱することによって自動車車体の狭隘部へワックスを浸透させ、かつワックスを増粘させる工程、およびワックスを冷却する工程を実施する。【選択図】図３
2009208015.tif 000002
【特許請求の範囲】
【請求項１】
上塗塗膜の乾燥後に自動車車体の防錆処理部位に加温型チクソ剤を含有するワックスを塗布する工程と、このワックスを加熱することによって自動車車体の狭隘部へワックスを浸透させる工程と、この後ワックスを冷却して前記加温前よりもワックスを増粘させる工程とを含むことを特徴とする自動車車体の防錆処理方法。
【請求項２】
請求項１に記載の自動車車体の防錆処理方法において、前記加温型チクソ剤を含有するワックスの塗布後の加熱手段を、上塗り塗装以降に配設された乾燥炉とする自動車車体の防錆処理方法。
【請求項３】
請求項１に記載の自動車車体の防錆処理方法において、前記加温型チクソ剤を含有するワックスの塗布後の加熱手段を、別途設置した加熱器とすることを特徴とする自動車車体の防錆処理方法。
【発明の詳細な説明】
【技術分野】
【０００１】
本発明は、自動車車体の狭隘部をワックスによって防錆処理する方法に関し、詳細には、車体の狭隘部へ確実にワックスを浸透させると共に、形成されたワックス皮膜の膜厚を充分に保持し、かつ垂れ落ちを防止することのできる防錆処理方法に関する。
【背景技術】
【０００２】
自動車車体の塗装工程においては、車体のサイドシール、ドア等の袋構造部、およびフード、リッド等の板合わせ部に関して、雨水等の浸入による鋼板部の腐食を防止するため、上塗塗装工程の後にワックス塗布による防錆処理工程を設けている。
この防錆処理工程ではワックス膜厚を所定の厚さに形成、保持すると共に、鋼板の合わせ目等の狭隘部へもワックスを確実に浸透させる必要がある。
【０００３】
上記狭隘部への浸透を容易にするために、粘度が小さい、すなわち流動性の良いワックスを使用すると、塗布時および塗布終了後に狭隘部からワックスが垂れ落ち続けるため、塗布効率が悪く、また、工場内が汚染されるという問題がある。さらに、形成されたワックス皮膜は所定膜厚を保持できないため防錆力に劣るという致命的な問題もある。
また反対に粘度の大きいワックスを使用すると、上記垂れ落ちは防止できるものの狭隘部内へワックスが充分に浸透しないため、やはり防錆力に劣る問題がある。
【０００４】
上記問題を解決するため、特許文献１には、加熱すると粘度が低くなり、そして常温程度まで冷却されると著しく粘度が高くなる特性と、チクソトロピー性とを併せ持つワックスを使用した防錆処理方法が記載されている。すなわち、
・  ヒータでワックスを加熱する、
・  オーブンで被塗物を加熱する、あるいは
・  オーブンで被塗物とワックスを加熱する
等の方法でワックスの温度を所定温度（５０℃）以上に加熱して狭隘部へも浸透しやすい粘度にまで下げ、塗布後には、被塗物を常温環境で放置、冷却することによりワックスの膜厚保持に必要な粘度とすることで、膜厚を保持すると共に垂れ落ちを防止している。
【０００５】
【特許文献１】特開昭６１−１０３５８１号公報
【発明の開示】
【発明が解決しようとする課題】
【０００６】
特許文献１の防錆処理方法の場合、ワックスを塗布するブース内の温度は外気温の影響を受けるため一定ではない。したがって、ヒータやオーブンで加熱したワックスや被塗物についても、ワックス塗布時の温度を一定に保つことは困難である。
【０００７】
また上記（１）の、ワックスを所定温度に加熱した後に被塗物に塗布する方法を実施すると、寒冷時には、ワックス塗布ブースの温度が外気温に連動して低下しているため被塗物温度も低下している。このため加熱したワックスを被塗物に塗布すると、ワックス温度は所定温度よりも低下して狭隘部へ浸透せず、防錆性能が低下する虞がある。一方、夏場には、ワックス塗布ブースの温度が外気温に連動して上昇しているため被塗物温度も高くなっている。このためワックス塗布後にもワックス温度はなかなか下がらず、ワックスが垂れ落ちて充分な膜厚を保持することができなくなる虞がある。
【０００８】
また、上記（２）のオーブンで被塗物を加熱する場合においても、寒冷時には、ワックス塗布ブース内の温度が低下するため、加熱した被塗物に冷えたワックスを塗布してもワックス温度が充分に上昇しない。したがって粘度低下が不充分となり狭隘部へ浸透せずに固化して防錆性能が低下する虞がある。また夏場には、ワックス塗布ブースの温度が外気温に連動して上昇しているためワックス温度も高くなっている。このためワックス塗布後にもワックス温度はなかなか下がらず、ワックスが垂れ落ちて充分な膜厚を保持することができなくなる虞がある。さらに、トラブル等でラインが停止し被塗物の温度が所定温度よりも下がった場合には再加熱する必要がある。
【０００９】
上記（３）の、オーブンで被塗物とワックスを加熱する方法を実施する場合にも、上記（１）および（２）の場合と同様、外気温の影響を受けて防錆処理が不充分となる虞がある。
【００１０】
前記した外気温の影響を避けるためには、ワックス塗装ブース内の空調を外気温に連動して制御しなければならない。また、このような制御を行ったとしても季節の変わり目等における気温の急変に対処することは困難であり、ワックスの粘度コントロールは容易ではない。さらに、仮にワックス塗装ブース内で所定の膜厚を確保した防錆処理が実施できた場合であっても、例えば出荷時に車体を２段積みにして輸送する際に、夏場等に日射の影響で車体温度が５０℃以上に上昇することがあり、この場合には上段の車体から下段の車体にワックスが垂れ落ちる問題がある。また、ユーザーへ渡った後にも、日射熱や路面からの照り返し等によって車体温度が５０℃以上に上昇し、ワックスが垂れ落ちるために防錆機能が低下する可能性がある。
【課題を解決するための手段】
【００１１】
上記課題を解決するため本発明に係る自動車車体の防錆処理方法は、上塗塗膜の乾燥後に自動車車体の防錆処理部位に加温型チクソ剤を含有するワックスを塗布する工程と、このワックスを加熱することによって自動車車体の狭隘部へワックスを浸透させる工程と、この後ワックスを冷却して前記加温前よりもワックスを増粘させる工程とを含む。
【００１２】
前記加温型チクソ剤を含有するワックスの塗布後の加熱手段は、表面保護塗料加熱用の乾燥炉によって兼用することができる。あるいは、別途設置した加熱器で行ってもよい。
【発明の効果】
【００１３】
本発明の自動車車体の防錆処理方法によれば、加温型チクソ剤を含有する防錆処理用ワックスを使用するため、狭隘部を加熱してワックスを浸透させた後に冷却すると、再度加熱してもワックスの粘度はほとんど下がらなくなる。したがって、塗装工程中における垂れ落ちがなく、また出荷後も、車体を２段積みにして輸送する際に日射の影響で車体温度が５５℃以上に上昇しても上段の車体から下段の車体にワックスが垂れ落ちる心配がない。また、ユーザーへ渡った後にも、日射熱や路面からの照り返し等によってワックスが溶けて流れ落ちることがない。したがって、防錆機能を充分に発揮できる膜厚を維持することができる。
【発明を実施するための最良の形態】
【００１４】
以下に本発明の実施の形態を添付図面に基づいて説明する。図１は本発明の防錆処理方法に使用するワックスの粘度と温度の関係を示すグラフである。
本発明で使用するワックスは加温型チクソ剤を含有することを特徴とし、図１に示したように、温度に対する粘度挙動は３つの曲線で表される。
【００１５】
初めて加温したときのワックスの粘性挙動を◆印曲線で表わす。加温によってワックスの粘度が急激に低下することが示されている。このワックスを使用して防錆処理を行う場合には、塗布後、鋼板の合せ目等の狭隘部に浸透させるための粘度（３００ｍＰａ・ｓ以下）を確保するため、粘度が３００ｍＰａ・ｓに低下する温度（「境界温度Ｔ」。本図の場合は約５５℃）以上に加温する。本図では、最終的に約７１℃まで加温している。なお、前記狭隘部の隙間は約１〜１０ミクロンであり、ワックスを６０℃以上に加温することでワックスは狭隘部に完全に浸透する粘度となる。
【００１６】
次に、上記初めての加温後に冷却したときのワックスの粘性挙動を■印曲線で表わす。粘度は加温前に比較して急激に上昇する。本図の例では、約７１℃のワックスを約５８℃にまで冷却した時点で、粘度が３００ｍＰａ・ｓを上回ることが示されている。よって、この温度にまで下がった時点でワックスの垂れ落ちは停止し所定の膜厚を維持することができる。
【００１７】
そして▲印曲線は、再加温したときのワックスの粘性挙動である。再加温されて、例えば温度が約７２℃になってもワックスの粘度は５０００ｍＰａ・ｓ以上あり流れ出すことはない。また、▲印曲線では、温度が上昇するにつれて粘度の低下度合いが減少し、８０℃まで加温すれば粘度は約５０００ｍＰａ・ｓで一定となるものと思われる。したがって、出荷時やユーザー使用時に車体が加熱されてもワックスが垂れ落ちる心配がない。
【００１８】
本発明の防錆処理方法に使用するワックスとしては、例えばアフターヒート型高浸透ワックス（パーカー興産製  ＮＯＸ−ＲＵＳＴ７１２ＡＨ）を用いる。
【００１９】
このワックスは、流動パラフィンを溶媒としたワックスに各種添加剤と加温型チクソ剤が分散添加されている。加温型チクソ剤には、加えられる熱エネルギーによって結晶構造が転移し、冷却時に徐々に網目構造を形成して増粘する特徴がある。したがって、加温型チクソ剤を添加したワックスは、塗布後に所定温度に加熱することで流動性が高まり、その後、冷却時にはそれほど冷却されないうちから急速に流動性を失い、再加熱されても流れ出すことがないという優れた性能を有している。
【００２０】
実際の塗装工程において、上塗塗装工程後の塗装ラインの環境温度は通常４０℃程度である。そこで、加温時等の温度変化を±１０℃程度考慮し、前記境界温度Ｔが約５５℃となるよう、加温型チクソ剤の配合量を調整したものである。上記配合量は、気候の寒暖に合わせて適宜変更することができる。また加温型チクソ剤の配合量を適宜変更することで境界温度を変更することができる。
【００２１】
図２は、本発明の防錆処理方法を説明するための、自動車塗装ラインの一例を示す流れ図である。塗装ラインＰは、上流側から下塗塗装工程１、中塗塗装工程２、上塗塗装工程３、塗膜検査工程４、ワックス塗布工程５、ストック場（ＰＢＳ）６、表面保護塗料塗布工程７、および払出し工程８とから構成され、さらに、車体組立ラインＡ、完成車検査工程９および出荷工程１０と続いている。
【００２２】
本発明の防錆処理はワックス塗布工程５で実施される。上塗塗装工程３で上塗塗装を終え乾燥された車体は塗膜検査工程４において種々の検査がなされた後、ワックス塗布工程５へと搬送されてくる。ワックス塗布工程５には図示しないワックス塗布ブースが配設されていて、この塗布ブース内でワックス塗布装置の塗布ノズルからからワックスが吐出され、車体の被塗部位に塗布される。
【００２３】
ワックスが塗布された車体は、ストック場６で車体組立ラインＡに車体を効率よく払出すための並び替えが行われた後、表面保護塗料塗布工程７へ搬送される。表面保護塗料塗布工程７には、その上流側には表面保護塗料を塗布する図示しない塗布装置が配設され、その下流側には塗布した表面保護塗料を焼付け乾燥する乾燥炉７ａが配設されている。表面保護塗料を焼付け乾燥した車体は払出し工程８へ搬送し、次工程の車体組立ラインＡへと払出される。そして車体組立ラインＡで組み立てられて完成した車体は最終の完成車検査工程９で各種検査を行い出荷工程１０から市場に出荷される。
【００２４】
図３（ａ）は本発明に係るワックスを塗布した段階の車体を示す側面図、（ｂ）は（ａ）のＡ−Ａ線矢視断面図（ｂ）である。車体Ｗの下端に取付けられるサイドシールＳは、プレス成形したアルミニウム合金等の金属板を複数組み合わせて製造した中空体である。そして金属板を組み合わせる際にできる板合わせ部Ｓ１には１〜１０ミクロンの隙間があり、その幅Ｓ２は約２０ｍｍである。防錆用ワックスは、前記ワックス塗布工程５において、サイドシールＳの内部に塗布される。
【００２５】
ワックス塗布工程５では、図示しない塗布ブース内で、まずワックスの温度調整を行っておく。すなわち、吹き付け可能であるが垂れ落ちることがない粘度、つまり３００ｍＰａ・ｓを少し超えた程度となる温度域にまでワックスを調整しておく。そして、検査工程４から搬送された車体Ｗに上記ワックスを塗布する。この場合、ワックスは図３（ｂ）に示した場所に吹き付けられる。この時、ワックスの粘度は３００ｍＰａ・ｓ以上のため、狭隘部である板合わせ部Ｓ１から外部にワックスが垂れ落ちることはない。
【００２６】
次いで車体Ｗはストック場６を経由して表面保護塗料塗布工程７へと搬送され、既述の通り表面保護塗料が車体Ｗの塗膜表面に塗布された後に乾燥炉７ａに搬送される。ここで、上記ワックス塗布工程５から乾燥炉７ａに車体Ｗが搬送される間においても、ワックスは板合わせ部Ｓ１から垂れ落ちることはなく、したがって搬送経路および車体Ｗ自身がワックスで汚されることはない。また、例えば夏場で搬送路および各工程ブース内温度が４０℃を超えることがあっても、本発明に係るワックスは図１に示した通り約５５℃に達するまでは垂れ落ちる心配はない。
【００２７】
本発明に係るワックスは、乾燥炉７ａ内において表面保護塗料が焼き付け乾燥されるときに、初めて、その流動開始温度以上に加熱され、図４に示すように板合わせ部Ｓ１に深く浸透する。
【００２８】
これを、図５を用いてさらに詳細に説明する。図５は、本発明に係る表面保護塗料塗布後の乾燥炉７ａの一例を示す断面図（ａ）および平面図（ｂ）である。乾燥炉７ａには車体ＷのサイドシールＳを重点的に加温するためのヒータ１１が搬送経路とほぼ並行して設置されている。ヒータ１１の種類としては特に制限はないが、加熱効率が高く瞬時に加温することが可能な点から遠赤外線ヒータが好適である。なお、ヒータ１１は常時使う必要はなく、乾燥炉７ａの雰囲気温度および処理時間を考慮して使用を停止することがあっても良い。
【００２９】
板合わせ部Ｓ１にワックスを充分に浸透させるためには、サイドシールＳを約６０℃まで昇温した後、さらに６０℃以上の温度を所定時間維持する必要がある。図５（ｂ）に示すように、乾燥炉７ａは昇温ゾーン７ａ１と浸透ゾーン７ａ２とから構成される。そして、昇温ゾーン７ａ１では車体Ｗに塗布したワックスを６０℃にまで昇温させ、浸透ゾーン７ａ２では温度を６０℃以上に維持することでワックスを板合わせ部Ｓ１に浸透させる。浸透ゾーン７ａ２の温度維持時間は、例えば、サイドシールＳの幅Ｓ２が２０ｍｍの場合には１分程度である。
【００３０】
上記６０℃以上の温度は払出し工程８において常温まで冷却される。こうしてワックスの粘度が上昇することで垂れ落ちがなくなり所定膜厚の防錆膜が形成される。なお、上記冷却については、外気温が高い場合であっても５８℃程度まで下がれば本発明に係るワックスの粘度は３００ｍＰａ・ｓ以上となるため車体組み立てラインＡまでの間の搬送路にワックスが垂れ落ちることはない。
【００３１】
なお、サイドシールＳの加温手段について制限はなく、前記のような乾燥炉７ａの熱源を用いずに、別途加熱装置を設けることも可能である。別途設ける加熱装置としては、上塗り塗装工程終了後で車体組立ラインの完成車検査工程までの間にワックスの被塗部位を加温する加熱装置を設ければよい。
【００３２】
またサイドシールＳの外板の交換修理を行った場合など、修理後にワックスを塗布し、ヒータで加熱するようにしてもよい。
【００３３】
また、ワックスによる防錆処置を施すべき狭隘部としては、これまでに説明したサイドシールＳだけでなく、例えばドア等の袋構造部、フード、リッド等の板合わせ部を挙げることができる。
【図面の簡単な説明】
【００３４】
【図１】本発明の防錆処理方法に使用するワックスの粘度と温度の関係を示すグラフ
【図２】本発明の防錆処理方法を説明するための、自動車塗装ラインの一例を示す流れ図
【図３】（ａ）は本発明に係るワックスを塗布した段階の車体を示す側面図、（ｂ）は（ａ）のＡ−Ａ線矢視断面図
【図４】乾燥後の車体のシール部の断面図
【図５】（ａ）は本発明に係る表面保護塗料塗布後の乾燥炉の一例を示す断面図、（ｂ）は平面図
【符号の説明】
【００３５】
１…下塗塗装工程、２…中塗塗装工程、３…上塗塗装工程、４…塗膜検査工程、５…ワックス塗布工程、６…ストック場（ＰＢＳ）、７…表面保護塗料塗布工程、７ａ…乾燥炉、７ａ１…昇温ゾーン、７ａ２…浸透ゾーン、８…払出し工程、９…完成車検査工程、１０…出荷工程、１１…ヒータ、Ａ…車体組立ライン、Ｓ…サイドシール、Ｓ１…板合わせ部、Ｔ…境界温度、Ｗ…自動車車体。
【図１】
2009208015.tif 000003
【図２】
2009208015.tif 000004
【図３】
2009208015.tif 000005
【図４】
2009208015.tif 000006
【図５】
2009208015.tif 000007